(57)【要約】  本発明は粒子から形成された粉末に関し、前記粒子の９５数量％超が０．８５以上の真円度を示し、前記粉末が、酸化物に基づく重量パーセントとして、８８％超の、好ましくは９０％超のＺｒ、Ｈｆ、Ｙ、Ｃｅ、Ｓｃ、Ｉｎ、Ｌａ、Ｇｄ、Ｎｄ、Ｓｍ、Ｄｙ、Ｅｒ、Ｙｂ、Ｅｕ、Ｐｒ、Ｈｏ、及びＴａから選択される、好ましくはＹ、Ｙｂ、Ｓｃ及びＥｒから選択される１以上の元素のシリケート、及び１０％未満のドーパントを含有し、及び該粉末は    １５μｍ未満であるメジアン粒子サイズＤ５０、３０μｍ未満である９０パーセンタイルの粒子サイズＤ９０、及び、２未満であるサイズ分散インデックス（Ｄ９０−Ｄ１０）／Ｄ１０、及び    ９０％超の相対密度を有する、前記粉末に関する。【選択図】なし【特許請求の範囲】
【請求項１】
溶融された粒子から形成された粉末であって、前記供給粒子の９５数量％超が０．８５以上の真円度を示し、上記粉末が、酸化物に基づく重量パーセントとして、８８％超の、Ｚｒ、Ｈｆ、Ｙ、Ｃｅ、Ｓｃ、Ｉｎ、Ｌａ、Ｇｄ、Ｎｄ、Ｓｍ、Ｄｙ、Ｅｒ、Ｙｂ、Ｅｕ、Ｐｒ、Ｈｏ、及びＴａから選択される１以上の元素のシリケート、及び１０％未満のドーパントを含有し、及び該粉末は
１５μｍ未満であるメジアン粒子サイズＤ５０、３０μｍ未満である９０パーセンタイルの粒子サイズＤ９０、及び、２未満であるサイズ分散インデックス（Ｄ９０−Ｄ１０）／Ｄ１０、及び
９０％超の相対密度を有し、
前記粉末のパーセンタイルＤｎは、該粉末における粒子サイズの累積分布曲線における数量パーセント、ｎ％、に対応する粒子サイズであり、該粒子サイズは昇順で分類される、前記粉末。
【請求項２】
５％超である、５μｍ以下のサイズを有する粒子の数量パーセント、及び/又は
１０μｍ未満であるメジアン粒子サイズ（Ｄ５０）、及び/又は
２５μｍ未満である９０パーセンタイルの粒子サイズ（Ｄ９０）、及び/又は
４０μｍ未満である９９．５パーセンタイルの粒子サイズ（Ｄ９９．５）、及び/又は
１．５未満であるサイズ分散インデックス（Ｄ９０−Ｄ１０）／Ｄ１０
を有する、請求項１記載の粉末。
【請求項３】
前記メジアン粒子サイズ（Ｄ５０）が８μｍ未満である、請求項１又は２記載の粉末。
【請求項４】
前記元素がＹ及び/又はＹｂ及び/又はＳｃ及び/又はＥｒである、請求項１〜３のいずれか１項記載の粉末。
【請求項５】
前記ドーパントが、アルミニウム、ケイ素、アルカリ又はアルカリ土類金属から選択される元素の酸化物；酸化鉄；ＬｉＹＯ２；ムライト；アルミノケイ酸バリウム及び／又はストロンチウム；及びイットリウムアルミニウム酸化複合物からなる群から選択される、請求項１〜４のいずれか１項記載の粉末。
【請求項６】
下記の工程を含む、請求項１〜５のいずれか１項記載の粉末の製造方法
ａ）粒子供給原料を顆粒化して、２０〜６０ミクロンのメジアンサイズＤ’５０を有する顆粒から成る粉末を得る工程、ここで該粒子供給原料は、酸化物に基づく重量パーセントとして９８％超の、Ｙ、Ｃｅ、Ｓｃ、Ｉｎ、Ｌａ、Ｇｄ、Ｎｄ、Ｓｍ、Ｄｙ、Ｅｒ、Ｙｂ、Ｅｕ、Ｐｒ、Ｔａ、Ｚｒ、Ｈｏ及びＨｆから選択される１以上の元素のシリケートを含む、
ｂ）上記顆粒から成る粉末を、キャリヤガスを介して、少なくとも１つの注入開口部を通して、注入された顆粒の５０数量％超の粉砕を起こす条件下で、プラズマガンにより発生されたプラズマジェットに注入して、溶融された小滴を得る工程、
ｃ）前記溶融された小滴を冷却して、請求項１〜５のいずれか１項記載の供給粉末を得る工程、及び
ｄ）任意的に、前記供給粉末の粒子サイズ選択を実施する工程。
【請求項７】
注入された顆粒の７０％超（数量パーセントとして）の粉砕を起こすように前記注入条件が決定される、請求項６記載の製造方法。
【請求項８】
注入された顆粒の９０％超（数量パーセントとして）の粉砕を起こすように前記注入条件が決定される、請求項７記載の製造方法。
【請求項９】
前記工程ｂ）において、前記注入条件は、４０〜６５ｋＷの電力を有し、且つ、各注入開口部経由で注入された顆粒の質量が、該注入開口部の表面積１ｍｍ２当たり１０ｇ／分超であるプラズマジェットを発生するプラズマガンと同一の、顆粒の粉砕速度をもたらすように適合される、請求項６〜８のいずれか１項記載の製造方法。
【請求項１０】
各注入開口部経由で注入された顆粒の質量が、前記注入開口部の表面積１ｍｍ２当たり１５ｇ／分超である、請求項９記載の製造方法。
【請求項１１】
前記注入開口部は、該注入開口部の等価直径の少なくとも１倍超の長さを有する注入チャンネルを規定する、請求項６〜１０のいずれか１項記載の製造方法。
【請求項１２】
前記長さが、前記等価直径の少なくとも２倍超である、請求項１１記載の製造方法。
【請求項１３】
工程ｂ）において、顆粒から形成された粉末の流速は、プラズマガン電力１ｋＷ当たり３ｇ／分未満である、請求項６〜１２のいずれか１項記載の製造方法。
【請求項１４】
前記顆粒化が噴霧を含む、請求項６〜１３のいずれか１項記載の製造方法。
【請求項１５】
請求項１〜５のいずれか１項記載の粉末又は請求項６〜１４のいずれか１項に従い製造された粉末を熱溶射する工程を含む、熱溶射方法。
【請求項１６】
基体及び当該基体を少なくとも部分的に被覆する環境バリアコーティングを含む物体であり、前記環境バリアコーティングは、請求項１〜５のいずれか１項記載の粉末又は請求項６〜１４のいずれか１項に従い製造された粉末をプラズマ熱溶射することにより得られたものである、前記物体。
【請求項１７】
１２００℃超の温度を有する環境における請求項１６記載の物体の使用。
【発明の詳細な説明】
【技術分野】
【０００１】
本発明は、環境バリアコーティング物を形成する為の、プラズマ溶射により沈着されるように意図された供給粉末、そのような供給粉末を製造する為の方法、及び上記供給粉末をプラズマ溶射することにより得られた環境バリアコーティング物により保護された物体に関する。
【背景技術】
【０００２】
シリコンカーバイド（ＳｉＣ）、特にＳｉＣ−ＳｉＣ又はＳｉＣ−Ｓｉ３Ｎ４複合物に基づく複合材料は、いくつかの用途、例えばガスタービン、熱交換器、又は内燃機関、において特に有用な高温機械特性を示す。そのような複合材料は、経済上及び環境上の制約に応える為に、ジェットエンジンの燃焼室内のガスの温度を、１２００℃を上回り、実際には最高１４００℃にまで上昇させなければならない航空産業内のエンジン製造業者にとって、特に有用である。
【０００３】
しかしながら、水環境では、すなわち水及び／又は水蒸気の存在下では、米国特許第６２５４９３５号明細書に特に記載されているように、シリコンカーバイドベースの複合物は、分解する傾向を有する。このような複合物を保護する為に、シリカを含む環境バリアコーティング物、すなわちＥＢＣが、慣用的に適用される。有利には、環境バリアコーティング物は、高温での、酸化する水環境、特には水蒸気の存在下で、複合物が過剰に急速に分解するのを防止する。
【０００４】
しかしながら、極端な条件下ではシリカは揮発しうる。この揮発を抑える為に、ムライトをベースにしたコーティング物が、ＯＲＮＬ（Ｏａｋ  Ｒｉｄｇｅ  Ｎａｔｉｏｎａｌ  Ｌａｂｏｒａｔｏｒｙ）により提案されており、またアルミノケイ酸バリウムストロンチウム（ＢＳＡＳ）をベースにしたコーティング物が、１９９０年代及び２０００年代にＮＡＳＡにより開発された。
【０００５】
米国特許出願公開第２００９／０２０２７３５号明細書も、溶融粒子（プラズマ溶射により噴霧される）から形成された粉末から製造されたコーティング物について開示する。
【０００６】
有利にも、ＳｉＣの膨脹係数に近い膨脹係数及びＢＳＡＳの安定性を上回る湿潤空気中での安定性を示す希土類金属のシリケートをベースにした環境バリアコーティング物も公知である。例えば、国際公開第２０１０／０７２９７８Ａ１号パンフレットは、Ｙ２Ｓｉ２Ｏ７粉末を使用するケイ酸イットリウムの下部層のプラズマ溶射、更にムライト及びケイ酸イットリウムの外部層の沈着について開示する。しかしながら、湿潤空気に対する耐性については、なおも改善の余地を残す。
【発明の概要】
【発明が解決しようとする課題】
【０００７】
特に、セラミックマトリックス複合材料からなる、特にＳｉＣ−ＳｉＣからなる、部品の保護、より詳細にはジェットエンジンの燃焼室の保護、について効率の改善を示し、及び
単純なプラズマ溶射により製造されうる、
環境バリアコーティング物に対する継続的な必要性が存続している。
【０００８】
本発明の１つの目的は、このような必要性を満たすことである。
【課題を解決するための手段】
【０００９】
本発明に従えば、この目的は、溶融された粒子（以後「供給粒子」）から形成された粉末（以後「供給粉末」）であって、上記供給粒子の９５数量％超が０．８５以上の真円度を示し、上記粉末が、酸化物に基づく重量パーセントとして８８％超の、好ましくは９０％超の、実際には９５％超の、又は９８％超の、又は９９％超の、Ｚｒ、Ｈｆ、Ｙ、Ｃｅ、Ｓｃ、Ｉｎ、Ｌａ、Ｇｄ、Ｎｄ、Ｓｍ、Ｄｙ、Ｅｒ、Ｙｂ、Ｅｕ、Ｐｒ、Ｈｏ、及びＴａから選択され、好ましくはＺｒ、Ｈｆ、Ｙ、Ｃｅ、Ｓｃ、Ｉｎ、Ｌａ、Ｇｄ、Ｎｄ、Ｓｍ、Ｄｙ、Ｅｒ、Ｙｂ、Ｅｕ、Ｐｒ、及びＴａから選択され、好ましくはＹ、Ｙｂ、Ｓｃ、及びＥｒから選択される、１以上の元素のシリケート、及び１０％未満、好ましくは５％未満、のドーパントを含有し、及び該粉末は、
１５μｍ未満であるメジアン粒子サイズＤ５０、３０μｍ未満である９０パーセンタイル粒子サイズＤ９０、及び２未満である、１０パーセンタイル粒子サイズＤ１０に対するサイズ分散インデックス（Ｄ９０−Ｄ１０）／Ｄ１０、及び
９０％を上回る、好ましくは９５％を上回る、相対密度
を有する、粉末により達成される。
【００１０】
該シリケートは好ましくは、モノシリケート又はジシリケートであり、実際には、これら２種類のシリケートの混合物でさえある。
【００１１】
１μｍ未満の半径を有する細孔の累積比体積は好ましくは、粉末のバルク容積の１０％未満である。
【００１２】
それ故に、本発明に従う供給粉末は、球状の粒子から概ね構成される非常に純粋な粉末である。この粉末は、特に、Ｄ１０に対する粒子サイズ分散が非常に低いことに起因して、３０μｍを上回るサイズを示す粒子が少ないことに起因して、及び相対密度が非常に高いことに起因して、注目に値する。
【００１３】
最後の特徴は、中空の粒子が非常に少量であり、実際には、本質的にゼロさえも示唆する。粒子サイズ分布は、溶射期間中の非常に均質な溶融を保証する。
【００１４】
高温多湿雰囲気に対する耐性が、特に有効であることが証明されている。
【００１５】
最後に、本発明に従う供給粉末は高流動性を有するが、それは複雑な供給デバイスを用いなくても環境バリアコーティング物の製造を可能にする。
【００１６】
本発明に従う供給粉末は、下記の任意的な特徴のうちの１以上も含みうる。
上記粒子の９５数量％超、好ましくは９９数量％超、好ましくは９９．５数量％超、が、０．８７以上の、好ましくは０．９０以上の、真円度を有する、
該粉末は、９９．９％超の、９９．９５０％超の、９９．９９０％超の、好ましくは９９．９９９％超の、上記シリケートを含有する；従って、他の酸化物の量は非常に低いため本発明に従う供給粉末にて得られる結果において有意な効果を有することはできない、
該酸化物は、該粉末の重量の９８％超、９９％超、９９．５％超、９９．９％超、９９．９５％超、９９．９８５％超、又は９９．９９％超を占める、
５μｍ以下のサイズを有する粒子の数量パーセントは、５％を上回る、好ましくは１０％を上回る、
０．５μｍ以上のサイズを有する粒子の数量パーセントは、１０％を上回る、
該粉末中のメジアン粒子サイズ（Ｄ５０）は、０．５μｍを上回り、好ましくは１μｍを上回り、実際には２μｍを上回り、及び／又は１３μｍ未満、好ましくは１２μｍ未満、好ましくは１０μｍ未満、若しくは８μｍ未満、である、
１０パーセンタイル粒子サイズ（Ｄ１０）が、０．１μｍを上回り、好ましくは０．５μｍを上回り、好ましくは１μｍを上回り、又は２μｍを上回る、
９０パーセンタイル粒子サイズ（Ｄ９０）が、２５μｍ未満、好ましくは２０μｍ未満、好ましくは１５μｍ未満、である、
９９．５パーセンタイル粒子サイズ（Ｄ９９．５）が、４０μｍ未満、好ましくは３０μｍ未満、である、
サイズ分散インデックス（Ｄ９０−Ｄ１０）／Ｄ１０が、好ましくは１．５未満である、これはより優れたコーティング密度を有利にもたらす、
該粉末は好ましくは、単峰性（ｍｏｎｏｍｏｄａｌ）の粒子サイズ分布、換言すれば単一のメインピークを示す、
１μｍ未満の半径を有する細孔の累積比体積は、該粉末のバルク容積の８％未満、好ましくは６％未満、好ましくは５％未満、好ましくは４％未満、好ましくは３．５％未満、である、
該ドーパントは、アルミニウム、ケイ素、アルカリ又はアルカリ土類金属から選択される元素の酸化物；酸化鉄、より詳細にはＦｅ３Ｏ４又はＦｅ２Ｏ３；ＬｉＹＯ２；ムライト；アルミノケイ酸バリウム及び／又はストロンチウム；イットリウムアルミニウム酸化複合物、好ましくはＹＡＧ（約５８重量％の酸化イットリウムを含むイットリウムアルミニウムガーネット、Ｙ３Ａｌ５Ｏ１２）、及び／又はＹＡＰ（約６８．９重量％の酸化イットリウムを含むイットリウムアルミニウムペロブスカイト）からなる群から選択される、
該シリケート及び該ドーパントは総合して、該粉末の重量の９０％超、実際には９５％超、又は９８％超、又は９９％超をも、好ましくは実質的に１００％、を占める、
該ドーパントの含有量は、上記粉末の、酸化物に基づく重量パーセントとして０．１％超、好ましくは０．５％超、実際には１％超、実際には３％超を占める；
該供給粉末の比表面積は好ましくは、０．４ｍ２／ｇ未満、好ましくは０．３ｍ２／ｇ未満、である。
【００１７】
本発明は、本発明に従う供給粉末を製造する為の方法であって、下記の連続的な工程を含む、方法に更に関する。
ａ）粒子供給原料を顆粒化して、２０〜６０ミクロンのメジアンサイズＤ’５０を有する顆粒から形成された粉末を得ること、ここで該粒子供給原料は、酸化物に基づく重量パーセントとして９８％超の、Ｚｒ、Ｈｆ、Ｙ、Ｃｅ、Ｓｃ、Ｉｎ、Ｌａ、Ｇｄ、Ｎｄ、Ｓｍ、Ｄｙ、Ｅｒ、Ｙｂ、Ｅｕ、Ｐｒ、Ｈｏ、及びＴａから選択され、好ましくはＺｒ、Ｈｆ、Ｙ、Ｃｅ、Ｓｃ、Ｉｎ、Ｌａ、Ｇｄ、Ｎｄ、Ｓｍ、Ｄｙ、Ｅｒ、Ｙｂ、Ｅｕ、Ｐｒ、及びＴａから選択され、好ましくはＹ、Ｙｂ、Ｓｃ、及びＥｒから選択される、１以上の元素のシリケートを含む、
ｂ）上記顆粒から形成された粉末を、キャリヤガスを介して、少なくとも１つの注入開口部を通して、注入された顆粒の、数量によるパーセントとして、５０％超、好ましくは６０％超、好ましくは７０％超、好ましくは８０％超、好ましくは９０％超が、溶融する前に粉砕を起こす条件下で、プラズマガンにより発生されたプラズマジェットに注入して、次いで該顆粒及び顆粒の小片を溶融させて小滴を得ること、
ｃ）上記小滴を冷却して、本発明に従う供給粉末を得ること、
ｄ）任意的に、上記供給粉末について、好ましくは篩分けにより又は空気圧分級（ｐｎｅｕｍａｔｉｃ  ｃｌａｓｓｉｆｉｃａｔｉｏｎ）により、粒子サイズ選択を実施すること。
【００１８】
該粉末の激しい注入は、該供給粉末のメジアンサイズの低下、及び中空粒子の割合の低下を同時に可能にする有利な効果を有する。従って、非常に高い相対密度を得ることを可能にする。
【００１９】
好ましくは、該プラズマガンは、４０ｋＷを上回り、好ましくは５０ｋＷを上回り、及び／又は６５ｋＷ未満、好ましくは６０ｋＷ未満、の電力を有する。
【００２０】
好ましくは、該プラズマガンは、４０〜６５ｋＷの電力を有し、及び好ましくは各注入開口部経由で、注入開口部毎に注入される顆粒の重量と上記注入開口部の表面積との比は、上記注入開口部の表面積１ｍｍ２当たり１０ｇ／分を上回り、好ましくは１５ｇ／分を上回り、好ましくは１６ｇ／分を上回り、好ましくは１７ｇ／分以上、である。
【００２１】
該注入開口部、好ましくは各注入開口部、は該注入開口部の等価直径の１倍超、好ましくは２倍超、又は実際には３倍を上回る長さを有するチャンネルから好ましくはなる。
【００２２】
好ましくは、注入される顆粒から形成された粉末の流速は、プラズマガンの電力１ｋＷ当たり３ｇ／分未満、好ましくは２ｇ／分未満、である。
【００２３】
工程ａ）とｂ）との間に中間的な焼結工程、好ましくは緻密化、は存在しない。この中間の緻密化工程が存在しないことは、該供給粉末の純度を有利に改善する。同様に、このことは、工程ｂ）における該顆粒の粉砕を促進する。
【００２４】
本発明に従う粉末を製造する為の方法は、下記の任意的な特徴のうちの１以上も含みうる。
工程ａ）において、顆粒化は好ましくは、噴霧（atomization）又はスプレー乾燥又はペレット化（ペレットへの変換）のプロセスである、
工程ａ）において、該顆粒から形成された該粉末の鉱物組成は、酸化物に基づく重量パーセントとして、９８．５％超、好ましくは９９％超、好ましくは９９．５％超、好ましくは９９．９％超、９９．５％超、９９．９９％超、好ましくは９９．９９９％超、の上記シリケートを含む、
該顆粒から形成された該粉末のメジアン真円度Ｃ５０は、好ましくは０．８５を上回り、好ましくは０．９０を上回り、好ましくは０．９５を上回り、より好ましくは０．９６を上回る、
該顆粒から形成された該粉末の真円度５パーセンタイルＣ５は、好ましくは０．８５以上、好ましくは０．９０以上、である、
該顆粒から形成された該粉末のメジアンアスペクト比Ａ５０は、好ましくは０．７５を上回り、好ましくは０．８を上回る、
該顆粒から形成された該粉末の比表面積は、好ましくは１５ｍ２／ｇ未満、好ましくは１０ｍ２／ｇ未満、好ましくは８ｍ２／ｇ未満、好ましくは７ｍ２／ｇ未満、である、
該顆粒から形成された該粉末の、水銀ポロシメトリーにより測定される、１μｍ未満の半径を有する細孔の累積体積は、好ましくは０．５ｃｍ３／ｇ未満、好ましくは０．４ｃｍ３／ｇ未満、又はより好ましくは０．３ｃｍ３／ｇ未満、である、
該顆粒から形成された該粉末の嵩密度は、好ましくは０．５ｇ／ｃｍ３を上回り、好ましくは０．７ｇ／ｃｍ３を上回り、好ましくは０．９０ｇ／ｃｍ３を上回り、好ましくは０．９５ｇ／ｃｍ３を上回り、好ましくは１．５ｇ／ｃｍ３未満、好ましくは１．３ｇ／ｃｍ３未満、好ましくは１．１ｇ／ｃｍ３未満、である、
該顆粒から形成された該粉末の１０パーセンタイルの粒子サイズ（Ｄ’１０）は、好ましくは１０μｍを上回り、好ましくは１５μｍを上回り、好ましくは２０μｍを上回る、
該顆粒から形成された該粉末の９０パーセンタイルの粒子サイズ（Ｄ’９０）は、好ましくは９０μｍ未満、好ましくは８０μｍ未満、好ましくは７０μｍ未満、好ましくは６５μｍ未満、である、
該顆粒から形成された該粉末は、好ましくは２０〜６０ミクロンのメジアンサイズＤ’５０を有する、
該顆粒から形成された該粉末は、好ましくは２０〜２５μｍのパーセンタイルＤ’１０及び６０〜６５μｍのＤ’９０を有する、
該顆粒から形成された該粉末の９９．５パーセンタイル粒子サイズ（Ｄ’９９．５）は、好ましくは１００μｍ未満、好ましくは８０μｍ未満、好ましくは７５μｍ未満、である、
該顆粒から形成された該粉末のＤ’５０に対するサイズ分散インデックス（Ｄ’９０−Ｄ’１０）／Ｄ’５０は、好ましくは２未満、好ましくは１．５未満、好ましくは１．２未満、より好ましくは１．１未満、である、
工程ｂ）において、各注入開口部の直径は、２ｍｍ未満、好ましくは１．８ｍｍ未満、好ましくは１．７ｍｍ未満、好ましくは１．６ｍｍ未満、である、
工程ｂ）において、注入条件は、４０〜６５ｋＷの電力を有し、及びプラズマジェットを発生するプラズマガンの条件と等価であるが、その場合、注入開口部経由、好ましくは各注入開口部経由で注入される顆粒の重量（上記注入開口部の表面積１ｍｍ２当たりｇ／分で表される）は、１ｍｍ２当たり１０ｇ／分を上回り、好ましくは１ｍｍ２当たり１５ｇ／分を上回り、「等価」とは「顆粒の粉砕の割合（注入された顆粒の数で割り算された粉砕後の顆粒の数）が同一であるように適合される」ことを意味するものと理解される、
注入開口部、好ましくは各注入開口部、は、好ましくは断面が円形であり、上記注入開口部の等価直径よりも少なくとも１倍、好ましくは少なくとも２倍、実際には３倍を上回る、長さを有する、好ましくは円筒形の注入チャンネルを定義し、該等価直径は、該注入開口部と同一の表面積を有するディスクの直径である、
工程ｂ）において、顆粒から形成された該粉末の流速は、該プラズマガンの電力１ｋＷ当たり３ｇ／分未満、好ましくは２ｇ／分未満、である、
該キャリヤガスの流速（注入開口部毎（すなわち、「粉末ライン」毎））は、５．５  Ｌ／分を上回り、好ましくは５．８  Ｌ／分を上回り、好ましくは６．０  Ｌ／分を上回り、好ましくは６．５  Ｌ／分を上回り、好ましくは６．８  Ｌ／分を上回り、好ましくは７．０  Ｌ／分を上回る、
該顆粒から形成された粉末は、注入開口部毎に２０ｇ／分を上回り、好ましくは２５ｇ／分を上回る、及び／又は６０ｇ／分未満、好ましくは５０ｇ／分未満、好ましくは４０ｇ／分未満、の供給流速で該プラズマジェット中に注入される、
顆粒の全供給流速（全注入開口部について累積的）は、７０ｇ／分を上回り、好ましくは８０ｇ／分を上回り、及び／又は好ましくは１８０ｇ／分未満、好ましくは１４０ｇ／分未満、好ましくは１２０ｇ／分未満、好ましくは１００ｇ／分未満、である、及び
好ましくは、工程ｃ）において、溶融小滴の冷却は、最低５００℃、平均冷却速度は５００００〜２０００００℃／秒、好ましくは８００００〜１５００００℃／秒、である。
【００２５】
本発明は、本発明に従う供給粉末を基体上にプラズマ溶射して環境バリアコーティング物を得る工程を含む、熱溶射法にも関する。
【００２６】
基体は好ましくは、「ＳｉＣ−ＳｉＣ」又は「ＳｉＣ−Ｓｉ３Ｎ４」と呼ばれる、ＳｉＣ又はＳｉ３Ｎ４マトリックスにより結合されたＳｉＣ粒子から構成される複合物である。
【００２７】
本発明は、基体及び該基体を少なくとも部分的に被覆する環境バリアコーティング物を含む物体にも関係し、該環境バリアコーティング物は、本発明に従う又は本発明に従う方法により製造される供給粉末の熱溶射、好ましくはプラズマ熱溶射により得られるものである。該物体は、１２００℃を上回る温度を有する環境で使用するのに特に優れて好適である。
【００２８】
上記環境バリアコーティング物は好ましくは、酸化物に基づく重量パーセントとして、９８％超の、Ｚｒ、Ｈｆ、Ｙ、Ｃｅ、Ｓｃ、Ｉｎ、Ｌａ、Ｇｄ、Ｎｄ、Ｓｍ、Ｄｙ、Ｅｒ、Ｙｂ、Ｅｕ、Ｐｒ、及びＴａから選択され、好ましくはＹ、Ｙｂ、Ｓｃ、及びＥｒから選択される１以上の元素のシリケートを含み、並びに好ましくは１．５％以下の多孔性を示し、該多孔性は、本明細書で以下に記載される、上記環境バリアコーティング物の研磨された断面の写真上で測定される。上記環境バリアコーティング物の多孔性は好ましくは、１％未満である。
【００２９】
上記環境バリアコーティング物は好ましくは、酸化物に基づく重量パーセントとして、９８．５％超、好ましくは９９％超、好ましくは９９．５％超、好ましくは９９．９％超、９９．９５％超、９９．９７％超、９９．９８％超、９９．９９％超、好ましくは９９．９９９％超の上記シリケートを含む。
【００３０】
このような環境バリアコーティング物は、本発明に従う熱溶射法を用いて製造されうる。
【００３１】
該基体は、熱交換器又は内燃機関のガスタービンの一部でありうる。
【００３２】
本発明は、１０００℃超、１１００℃超、１２００℃超、若しくは１３００℃を上回る温度環境において、及び／又は水環境において、部品を保護する為の、そのような環境バリアコーティング物の使用にも関係する。
【００３３】
定義
「不純物」は、出発物質と共に意図せずに及び必然的に導入される、又は構成成分間の反応に起因する、不可避の構成成分である。該不純物は、必要な構成成分ではなく、許容される構成成分にすぎない。純度の程度は好ましくは、ＧＤＭＳ（グロー放電質量分析法）により測定され、これは、ＩＣＰ−ＡＥＳ（誘導結合プラズマ原子発光分析法）よりも正確である。
【００３４】
粉末の粒子の「真円度」は、慣用的に、以下の方式で決定される：
粉末が平板ガラス上に分散される。個々の粒子の画像が、粒子の焦点を保ち、該ガラス板の下面から該粉末に光を当てながら、光学顕微鏡下で分散された粉末をスキャニングすることにより得られる。これらの画像は、Ｍａｌｖｅｒｎより販売されているＭｏｒｐｈｏｌｏｇｉ（登録商標）Ｇ３型のデバイスを使用して分析されうる。
【００３５】
図４に示すように、粒子Ｐ’の「真円度」Ｃを評価する為に、この粒子の画像上で、粒子Ｐ’の面積Ａｐに等しい面積を有するディスクＤの周囲の長さＰＤが決定される。この粒子の周囲の長さＰｐも決定される。真円度は比ＰＤ／Ｐｐに等しい。従って、
【００３６】
【数１】
2021513000.tif 000002
である。粒子の形状が引き伸ばされるほど、真円度は低下する。Ｓｙｓｍｅｘ  ＦＰＩＡ３０００に関するユーザーマニュアルも、この手順を記載している（ｗｗｗ．ｍａｌｖｅｒｎ．ｃｏ．ｕｋの「ｄｅｔａｉｌｅｄ  ｓｐｅｃｉｆｉｃａｔｉｏｎ  ｓｈｅｅｔｓ」を参照）。
【００３７】
真円度のパーセンタイル（後述される）を決定する為に、該粉末は平板ガラス上に注がれ、そして上記説明のように観測される。該粉末の計測数は、該粉末がどのような方法でガラス板上に注がれたとしても、測定されたパーセンタイルが実質的に同一であるように、２５０を上回るべきである。
【００３８】
粒子のアスペクト比Ａは、該粒子の幅（その長さ方向に対して直角のその最大寸法）とその長さ（その最大寸法）との比として定義される。
【００３９】
アスペクト比のパーセンタイルを決定する為に、該粉末は平板ガラス上に注がれ、そして該粒子の長さ及び幅を測定する為に、上記説明のように観測される。粒子の計測数は、該粉末が該ガラス板上に注がれる方法がどのようであるとしても、測定されたパーセンタイルが実質的に同一であるように、２５０を上回るべきである。
【００４０】
粒子から形成された粉末の粒子について、その特性Ｍのパーセンタイル又は「センタイル」である１０（Ｍ１０）、５０（Ｍ５０）、９０（Ｍ９０）、及び９９．５（Ｍ９９．５）、より一般的に「ｎ」Ｍｎは、該粉末の該粒子のこの特性に関係する累積度数分布曲線に基づき、それぞれ１０％、５０％、９０％、９９．５％、及びｎ％の数量パーセントに対するこの特性の数値であり、この特性に関係する数値が昇順で分類される。特に、パーセンタイルＤｎ（又は顆粒から形成された粉末の場合Ｄ’ｎ）、Ａｎ、及びＣｎは、サイズ、アスペクト比、及び真円度とそれぞれ関連する。
【００４１】
例えば、該粉末の該粒子の１０数量％はＤ１０未満のサイズを有し、該粒子の９０数量％はＤ１０以上のサイズを有する。サイズに関係するパーセンタイルは、レーザー粒子サイズ分析装置を用いて生み出される粒子サイズ分布により決定されることができる。
【００４２】
同様に、該粉末の粒子の５数量％は、Ｃ５パーセンタイル未満の真円度を有する。換言すれば、この粉末の粒子の９５数量％は、Ｃ５以上の真円度を有する。
【００４３】
５０パーセンタイルは、慣用的に「メジアン」パーセンタイルとして知られている。例えば、Ｃ５０は、慣用的に「メジアン真円度」として知られている。同様に、Ｄ５０パーセンタイルは、慣用的に「メジアンサイズ」として知られている。Ａ５０パーセンタイルも、やはり慣用的に「メジアンアスペクト比」を意味する。
【００４４】
「粒子のサイズ」とは、レーザー粒子サイズ分析装置用いて実施される粒子サイズ分布の特徴付けにより、慣用的に与えられる粒子のサイズを意味するものと理解される。使用されるレーザー粒子サイズ分析装置は、Ｈｏｒｉｂａ製Ｐａｒｔｉｃａ  ＬＡ−９５０でありうる。
【００４５】
予め決定された最大サイズ以下のサイズを有する粒子の数量パーセント又は数量画分は、レーザー粒子サイズ分析装置を使用して決定されうる。
【００４６】
粉末１ｇ当たりのｃｍ３として表される、１μｍ未満の半径を有する細孔の累積比体積は、典型的に、標準ＩＳＯ１５９０１−１に基づき水銀ポロシメトリーにより測定される。累積比体積は、粉体工学ポロシメーターを用いて測定されうる。
【００４７】
ｃｍ３／ｇとして表される粉末バルク容積は、該粉末の嵩密度の逆数である。
【００４８】
粒子粉末の「嵩密度」Ｐは、典型的に上記粒子のバルク容積の合計で割り算された粉末の重量の比として定義される。実際には、Ｐは、２００ＭＰａの圧力において、粉体工学ポロシメーターを用いて測定されうる。
【００４９】
粉末の「相対密度」は、その真の密度で割り算されたその嵩密度に等しい。該真の密度は、ヘリウムピクノメトリー（Ｈｅｌｉｕｍ  Ｐｙｃｎｏｍｅｔｒｙ）により測定されうる。
【００５０】
環境バリアコーティング物の「空隙率」は、該バリアコーティング物の研磨された断面の画像分析により評価されうる。コーティングされた基体は、研究室の裁断機を使用して、例えばアルミナ基板のカッティングディスクを有するＳｔｒｕｅｒｓ  Ｄｉｓｃｏｔｏｍデバイスを使用して、切片化される。次に、該環境バリアコーティング物のサンプルは、例えばＳｔｒｕｅｒｓ  Ｄｕｒｏｃｉｔタイプの低温封止樹脂を使用して、樹脂中に封止される。次に、封止されたサンプルは、研磨媒体を使用して微粉度を増加させながら研磨される。適した研磨用懸濁物と共に、サンドペーパー、又は好ましくは研磨ディスク、を使用することができる。慣用的な研磨手順は、サンプルのドレッシングから（例えば、Ｓｔｒｕｅｒｓ  Ｐｉａｎｏ２２０研削用ディスクを用いて）開始し、次に研削用懸濁物に伴う研磨布を替えながら行われる。砥粒のサイズは、各微細研磨工程において低下し、ダイヤモンド砥粒のサイズは、例えば９ミクロンから開始し、次に３ミクロンになり、１ミクロンで終了する（Ｓｔｒｕｅｒｓ  ＤｉａＰｒｏシリーズ）。砥粒の各サイズにおいて、光学顕微鏡下で観測された空隙率が一定に留まり次第、研磨は停止される。該サンプルは、工程間で、例えば水を用いて、慎重に洗浄される。１μｍのダイヤモンドを用いた研磨工程後の最終研磨工程は、柔軟なフェルト布地と併用されるコロイドシリカ（ＯＰ−Ｕ  Ｓｔｒｕｅｒｓ、０．０４μｍ）を使用して実施される。洗浄の後、研磨済みのサンプルは、光学顕微鏡により、又はＳＥＭ（走査型電子顕微鏡）によりすぐに観察されることができる。その優れた分解能及び際立ったコントラストを有するため、分析対象として意図される画像を得るためにはＳＥＭが好ましい。該空隙率は、閾値を調整しながら画像分析ソフトウェア（例えば、ＩｍａｇｅＪ、ＮＩＨ）を使用して、画像から決定されうる。該空隙率は、該環境バリアコーティング物の断面における表面積のパーセントとして与えられる。
【００５１】
「比表面積」は、Journal  of  the  American  Chemical  Society  60  (1938),  309〜316に記載されるような、ＢＥＴ（Ｂｒｕｎａｕｅｒ  Ｅｍｍｅｔ  Ｔｅｌｌｅｒ）法により慣用的に測定される。
【００５２】
「顆粒化」操作は、バインダー、例えばポリマーバインダー、を使用して粒子を凝集させて、任意的に顆粒でありうる凝集した粒子を形成する方法である。顆粒化は、これらの方法に限定されないが、特に、噴霧若しくはスプレー乾燥、及び／又は顆粒化装置若しくはペレット化装置の使用を含む。典型的には、バインダーは、酸化物を実質的に含まない。
【００５３】
「顆粒」は、０．８以上の真円度を有する凝集した粒子である。
【００５４】
緻密化工程は、顆粒内で、有機バインダーによる結合を、拡散接合に置き換えるように意図された操作である。一般的に、加熱処理によるが、該顆粒を完全に溶融させずに実施される。
【００５５】
プラズマ溶射法の「沈着収率」は、該基体上に沈着された物質の量をプラズマジェット内に注入された供給粉末の量で割り算した比として定義され、重量パーセントとして表される。
【００５６】
「溶射生産性」は、単位時間当たりの沈着された物質の量として定義される。
【００５７】
L／分で表される流速が「標準」であり、すなわち、１ｂａｒの圧力下、２０℃の温度で測定される。
【００５８】
「〜を含有すること（to contain）」又は「〜を含むこと（to comprise）」は、別途明示されない限り、非限定的と理解すべきである。
【００５９】
別途明示されない限り、全ての組成物のパーセントは、酸化物の重量に基づく重量パーセントである。
【００６０】
該粉末の特性は、実施例で使用される特徴付け方法により評価されうる。
【００６１】
本発明の他の特徴及び長所は、下記の説明を閲読し、添付の図面を検討すれば、より明確になろう。
【図面の簡単な説明】
【００６２】
【図１】図１は、本発明に従う方法の工程ａ）を図式的に表す図である。
【図２】図２は、本発明に従う供給粉末を製造する為のプラズマトーチを図式的に表す図である。
【図３】図３は、本発明に従う供給粉末を製造する為の方法を図式的に表す図である。
【図４】図４は、粒子の真円度を評価するのに使用される方法について例証する図である。
【発明を実施するための形態】
【００６３】
供給粉末を製造する為の方法
図１は、本発明に従う供給粉末を製造する為の方法について、その工程ａ）の１つの実施態様を例証する。
【００６４】
任意の公知の顆粒化法が使用されうる。特に、当業者は、顆粒化に適するスリップを調製する方法を知っている。
【００６５】
１つの実施態様では、バインダー混合物は、ＰＶＡ（ポリビニルアルコール）２を、脱イオン水４に添加することにより調製される。次に、このバインダー混合物６は、５μｍフィルター８を通じて濾過される。粉末化されたシリケート１０（例えば９９．９９％の純度）からなり、１μｍのメジアンサイズを有する粒子状供給原料は、濾過されたバインダー混合物に混合されて、スリップ１２を形成する。該スリップは、重量として、例えば５５％のシリケート及び０．５５％のＰＶＡを含有しうるが、１００％までの残部は水からなる。このスリップは、噴霧機（ａｔｏｍｉｚｅｒ）１４中に注入されて、顆粒から形成された粉末１６を得る。当業者は、所望の粒子サイズ分布を得るために該噴霧機を適合する方法を知っている。
【００６６】
顆粒は、好ましくは３μｍ未満、好ましくは２μｍ未満、好ましくは１．５μｍ未満、のメジアンサイズを有する酸化物材料からなる粒子の凝集物であるのが好ましい。
【００６７】
該顆粒から形成された粉末は篩分けされ（例えば、５ｍｍの篩１８）、該噴霧機の壁から落下した残留物が存在する可能性を取り除くことができる。
【００６８】
得られた粉末２０は、「噴霧乾燥に限定された」又はＳＤＯの、顆粒から形成された粉末である。
【００６９】
図２及び図３は、本発明に従う供給粉末を製造する為の方法について、その溶融工程ｂ）の１つの実施態様を例証する。
【００７０】
例えば、図１で例証される方法に従い製造されるような、ＳＤＯ顆粒粉末２０は、プラズマガン２４、例えばＰｒｏｐｌａｓｍａ  ＨＰプラズマトーチ、により発生されたプラズマジェット２２中に、注入装置２１によって注入される。慣用的な注入及びプラズマ溶射デバイスが、顆粒から形成されたＳＤＯ粉末をキャリヤガスと混合し、そうして得られた混合物をホットプラズマの中心部に注入する為に使用されうる。
【００７１】
しかしながら、注入された顆粒粉末は緻密化される必要はなく（ＳＤＯ）、また該プラズマジェットへの注入は、顆粒の破壊を促進する為に激しくなされるべきである。衝撃の強度は該顆粒の粉砕強度、従って製造される粉末のメジアンサイズを決定する。
【００７２】
当業者は、工程ｃ）又はｄ）の終了時に得られた供給粉末が本発明に従う粒子サイズ分布を有するように、該顆粒を激しく注入する為に注入パラメーターを適合する方法を知っている。
【００７３】
より詳細には、当業者は、
顆粒の注入軸Ｙとプラズマジェットの軸Ｘとの間の注入角度θを９０°に接近させること
注入開口部の表面積１ｍｍ２当たりの粉末の流速を増加させること、
ガンの電力１ｋＷ当たりの粉末の流速（ｇ／分）を低下させること、及び
プラズマ誘発性のガスの流速を増加させること
が顆粒の破壊を促進する因子であることを認識している。
【００７４】
特に、国際公開第２０１４／０８３５４４号パンフレットは、下記の実施例に記載されているような、顆粒の５０数量％超の破壊を可能にする注入パラメーターについて開示していない。
【００７５】
非常に高速で流れる非常に粘稠なプラズマジェット中に該粒子を分散する為に、該粒子を急速に注入することが好ましい。
【００７６】
注入された顆粒が該プラズマジェットと接触するとき、該顆粒は強力な衝撃を受け、小片に分解することができる。該プラズマジェットを貫通する為に、緻密化されていない、特には未焼結の、分散されるべき顆粒が、高い運動エネルギーの恩恵を受けるほど十分に高速で注入されるが、しかしながら、このスピードは、良好な粉砕効率を保証する為に制限される。該顆粒の緻密化がなければ、その機械的強度は低下し、従ってこのような衝撃に対するその耐性は低下する。
【００７７】
当業者は、該顆粒のスピードは、該キャリヤガスの流速及び該注入開口部の直径により決定されることを知っている。
【００７８】
該プラズマジェットのスピードもやはり高い。好ましくは、プラズマ誘発性ガスの流速は、選択されたアノード（anode）直径に対して、トーチの製造業者により推奨されるメジアン値を上回るのが好ましい。好ましくは、プラズマ誘発性ガスの流速は、５０  Ｌ／分を上回り、好ましくは５５  Ｌ／分を上回る。
【００７９】
当業者は、該プラズマジェットのスピードは、小直径アノード（anode）を使用することで、及び／又は一次ガスの流速を上げることにより増加しうることを認識している。
【００８０】
好ましくは、該一次ガスの流速は、４０  Ｌ／分を上回り、好ましくは４５  Ｌ／分を上回る。
【００８１】
好ましくは、二次ガス、好ましくは分子水素（Ｈ２）ガス、の流速と、プラズマ誘発性ガス（一次及び二次ガスから構成される）の流速との比は、２０％〜２５％である。
【００８２】
もちろん、該二次ガスの流速により特に影響を受ける該プラズマジェットのエネルギーは、該顆粒を溶融させるのに十分高くなければならない。
【００８３】
該顆粒から形成された粉末は、好ましくは液体を一切用いずに、キャリヤガスを用いて注入される。
【００８４】
プラズマジェット２２内では、該顆粒は小滴２５に溶融される。該プラズマガンは好ましくは、溶融が実質的に完全であるように調整される。
【００８５】
該溶融の有利な効果は、不純物の含有量の低下を可能にする。
【００８６】
該プラズマジェットのホットゾーンから抜け出る際に、該小滴は、周辺の冷気の他に、冷却ガス、好ましくは空気、の強制的循環２６によっても急速に冷却される。該空気は、水素の還元効果を有利に制限する。
【００８７】
好ましくは、該プラズマトーチは、該プラズマジェットに注入された顆粒から形成された該粉末を加熱し、その結果生じた該小滴を冷却する為に、冷却流体、好ましくは空気、を注入するように配置された少なくとも１つのノズルを備える。該冷却流体は、該プラズマジェットの下流方向に注入されるのが好ましく（図２に示すように）、且つ上記小滴の経路と該冷却流体の経路との間の角度γは、好ましくは８０°以下、好ましくは６０°以下、及び／又は１０°以上、好ましくは２０°以上、好ましくは３０°以上、である。好ましくは、任意のノズルの注入軸Ｙ及び該プラズマジェットの軸Ｘは交差している。
【００８８】
好ましくは、注入軸Ｙと該プラズマジェットの軸Ｘとの間の注入角度θは、８５°を上回り、好ましくはおよそ９０°である。
【００８９】
好ましくは、強制的冷却は、冷却ガスの実質的に円錐状又は環状の流れを作り出すためにプラズマジェット２２の軸Ｘの周辺に配置された一連のノズル２８により生み出される。
【００９０】
プラズマガン２４は、地面に対して垂直に配置される。好ましくは、垂直と該プラズマジェットの軸Ｘとの間の角度αは、３０°未満、２０°未満、１０°未満、好ましくは５°未満、好ましくは実質的にゼロ、である。それ故に、有利には、冷却ガスの流れは、該プラズマジェットの軸Ｘに関して完全に中央に位置する。
【００９１】
好ましくは、該アノード（anode）の外面と冷却ゾーン（そこで該小滴が、注入された冷却流体と接触する）との間の最低距離ｄは、５０ｍｍ〜４００ｍｍ、好ましくは１００ｍｍ〜３００ｍｍ、である。
【００９２】
有利には、該強制的冷却は、焼締チャンバー３２内の懸濁中にて、非常に大きく高温の粒子と小粒子との間の接触に起因する二次粒子の生成を制限する。更に、このような冷却操作は、処理機器の全体的なサイズ、特に収集チャンバーのサイズ、の低下を可能にする。
【００９３】
小滴２５を冷却すれば、焼締チャンバー３２の下方部分において取り除かれ得る供給粒子３０を得ることが可能になる。
【００９４】
該焼締チャンバーは、サイクロン３４と接続されうるが、そこから流出する排気ガスは、非常に微細な粒子４０を分離する為に塵埃コレクター３６に向けられている。該構成に応じて、本発明に基づくいくつかの供給粒子は該サイクロン内でも収集されうる。好ましくは、これらの供給粒子は、特にエアセパレーターを用いて、分離されることができる。
【００９５】
任意的に、収集された供給粒子３８は、メジアンサイズＤ５０が１５ミクロン未満であるように濾過されうる。
【００９６】
下記の表１は、本発明に従う供給粉末を製造する為の好ましいパラメーターを提供する。カラムの特性は好ましくは組み合わされるが、しかし必ずしもそうではない。２つのカラムの特性も組み合わされうる。
【００９７】
【表１】
2021513000.tif 000003
【００９８】
該「ＰｒｏｐｌａｓｍａＨＰ」プラズマトーチは、Ｓａｉｎｔ−Ｇｏｂａｉｎ  Ｃｏａｔｉｎｇ  Ｓｏｌｕｔｉｏｎｓより販売されている。このトーチは、国際公開第２０１０／１０３４９７号パンフレットに記載されているトーチＴ１に対応する。
【００９９】
テストは、本発明に従う供給粉末が、９０％を上回り、実際には９５％をも上回る相対密度を示すことを示している。
【０１００】
従って、本発明は、該環境バリアコーティング物上で非常に高密度を実現するサイズ分布及び相対密度を示す供給粉末を提供する。更に、この供給粉末は、良好な生産性を伴って、効率的にプラズマ溶射されうる。
【０１０１】
当然のことながら、本発明は、記載され示されている実施態様に限定されない。
【図１】
2021513000.tif 000004
【図２】
2021513000.tif 000005
【図３】
2021513000.tif 000006
【図４】
2021513000.tif 000007
【国際調査報告】
2021513000.tif 000008
2021513000.tif 000009
2021513000.tif 000010
2021513000.tif 000011
2021513000.tif 000012
2021513000.tif 000013